(57)【特許請求の範囲】
【請求項１】
物体を製造するための加法式の製造方法であって、当該製造方法は、
構造材料の連続層を堆積させるステップと、
各層の第１の領域を選択的に結合して、前記物体の外面を規定する構造材料の結合シェルを形成するステップと、
液体バインダーの塗布によって各層の第２の領域を選択的に結合して、シェルに接触し、外力に対して前記シェルを支持するように機能する支持部分を形成するステップと、を含み、
第１の領域及び第２の領域は、第１の領域が第２の領域よりも相対的に強く結合するように結合される、
加法式の製造方法。
【請求項２】
第１の領域と第２の領域との間に延びる各層の領域は、未結合のままである、請求項１に記載の加法式の製造方法。
【請求項３】
前記シェルは、連続しており、前記物体の外面を規定する、請求項１又は２に記載の加法式の製造方法。
【請求項４】
第１の領域は、局所的焼結、局所的溶融、液体バインダーの堆積、又は局所的光重合から選択される方法によって結合される、請求項１乃至３のいずれか一項に記載の加法式の製造方法。
【請求項５】
第１の領域及び第２の領域は、共通の結合法により結合される、請求項４に記載の加法式の製造方法。
【請求項６】
第１の領域及び第２の領域は、それぞれ異なる結合方法で結合される、請求項４に記載の加法式の製造方法。
【請求項７】
第１の領域は、第２の領域よりも単位層面積当たりより体積が大きい液体バインダーで結合される、請求項１乃至６のいずれか一項に記載の加法式の製造方法。
【請求項８】
前記支持部分は、前記シェルを横切って該シェル内に延びる柱の形態の結合材料を有する、請求項１乃至７のいずれか一項に記載の加法式の製造方法。
【請求項９】
前記支持部分は、前記シェルを横切って該シェル内に延びる３次元メッシュの形態の結合材料を有する、請求項１乃至８のいずれか一項に記載の加法式の製造方法。
【請求項１０】
前記メッシュは、規則的な繰り返し単位構造を含む、請求項９に記載の加法式の製造方法。
【請求項１１】
前記メッシュは、不規則な構造を含む、請求項９に記載の加法式の製造方法。
【請求項１２】
前記シェル及び該シェルによって囲まれた構造材料を、前記シェルの外側に残る前記構造材料から分離するステップと、
前記シェル及び該シェルによって囲まれた構造材料を、前記シェル及び該シェルによって囲まれた構造材料が一緒に焼結される第１の温度まで昇温させて、前記物体を形成するステップと、さらに含む、請求項１乃至１１のいずれか一項に記載の加法式の製造方法。
【請求項１３】
前記シェル及び該シェルによって囲まれた構造材料が、前記シェルの外側に残る前記構造材料から分離された後であって、前記シェル及び該シェルによって囲まれた構造材料が、第１の温度まで昇温される前に、第１の温度よりも低い第２の温度で行われる脱脂プロセスにおいて前記構造材料の結合領域を脱脂するステップを含む、請求項１２に記載の加法式の製造方法。
【請求項１４】
オブジェクトデータを処理する方法であって、当該方法は、
製造される物体を表すオブジェクトデータを取得するステップと、
前記製造される物体の表面部分を特定するステップと、
該特定された表面部分に基づいてシェルデータを生成するステップであって、該シェルデータは、前記特定された表面部分から内向きに延びる、前記製造される物体のシェル部分を表す、生成するステップと、
前記特定された表面データに基づいて支持部分データを生成するステップであって、該支持部分データは、シェルに接触し、外力に対して前記シェルを内部で支持するように機能する支持部分を表し、該支持部分は液体バインダーの塗布によって結合される、生成するステップと、
前記支持部分データと前記シェルデータとを組み合わせて、前記シェル及び該シェル内に配置された前記支持部分を表す結合データを取得するステップと、
結合データを出力するステップと、を含む、
方法。
【請求項１５】
実行されたときに、データプロセッサに請求項１４に記載の方法を実行させるように構成されたプログラム命令を伝送するデータキャリア。
【請求項１６】
オブジェクトデータプロセッサであって、当該プロセッサは、
製造される物体を表すオブジェクトデータを取得するように動作可能なオブジェクトデータ取得ユニットと、
前記製造される物体の表面部分を特定するように動作可能な表面部分特定ユニットと、
前記特定された表面部分に基づいてシェルデータを生成するように動作可能なシェルデータ生成ユニットであって、前記シェルデータは、前記特定された表面部分から内向きに延びる、製造される物体のシェル部分を表す、シェルデータ生成ユニットと、
前記特定された表面データに基づいて支持部分データを生成するように動作可能な支持部分データ生成ユニットであって、前記支持部分データは、シェルに接触し、外力に対して前記シェルを内部で支持するように機能する支持部分を表し、該支持部分は液体バインダーの塗布によって結合される、支持部分データ生成ユニットと、
前記支持部分データと前記シェルデータとを組み合わせて、前記シェルと、該シェル内に配置された前記支持部分とを表す結合データを取得するように動作可能な結合ユニットと、
結合された前記シェルデータを出力する結合データ出力ユニットと、を有する、
オブジェクトデータプロセッサ。
【発明の詳細な説明】
【技術分野】
【０００１】
本開示は、加法式の製造方法（additive
manufacturing method）に関し、特に、金属粉末等の粒状材料を、構築領域内に層状に堆積させ、各層の部分を堆積中又は堆積後に互いに結合させて物体の部分を形成し、それにより構築領域内に一連の層から物体を形成する加法式の製造方法に関する。物体の各層の結合部分は、典型的には、前の層の結合部分にも結合され、それにより、物体は、連続的に堆積された層によって連続的に形成される。結合は、典型的にはバインダーの選択的な堆積によって行われる。本開示は、そのような方法において使用するためのオブジェクトデータを処理する方法、及びオブジェクトデータを処理する方法を実行するためのデータキャリア及びオブジェクトデータプロセッサにも関する。また、本開示は、製造方法を実施する装置、及びその製造方法によって製造された物体にも関する。
【背景技術】
【０００２】
構造材料の部分を互いに結合して物体を形成することによって物体が構築される加法式の製造方法は、材料の部分を除去して物体の表面を規定することによって物体が形成される従来の減法式の製造方法に代わる重要且つ有利な代替形態を提供するものとして広く考えられている。
【０００３】
多くの様々な加法式の製造法では、構造材料は、一連の層として構築領域内に堆積され、各層の部分は、製造される物体を構築するために、互いに結合され、下の層の既に結合された部分と一緒に結合される。しばしば３Ｄ印刷と呼ばれる、加法式の製造法の１つの特定のクラスは、粒状材料の順次層を構築領域内に堆積させること、及び各層の堆積後又は堆積中に、例えば、堆積層を横切って移動するように構成され、各堆積層上の所望の位置にバインダーを選択的に堆積させるように構成されたインクジェットヘッドからの液体バインダーを選択的に塗布することにより、層の部分を互いに選択的に接合すること、を含む。
【０００４】
製造される物体の工学的要求が物体の高い程度の強度を要求しない場合に、粒状構造材料の連続した層内にバインダーを堆積させるプロセスが完了した後に物体を仕上げる製造法は、十分であると考えられる。このようにして製造された物体は、主として、バインダーの存在に起因する粒状構造材料の粒子同士の間の結合強度から、その機械的工学特性を得る。しかしながら、粒子を互いに接着させるためにバインダーに頼ることは、一般に、強度が低くなり、結果として物体が容易に破砕する傾向を生じさせる。
【０００５】
従って、３Ｄ印刷技術の１つのクラスは、金属又は非金属粉末等の粒状構造材料を使用し、続いて、温度又は圧力の上昇等の適切な条件下で焼結する。特に、粒状構造材料として金属粉末から作られた物体は、例えば金属の融点より低い温度に加熱することによって焼結することができ、実質的に改良された機械的特性を有する物体を得ることができる。
【０００６】
しかしながら、焼結前に、粒状構造材料の粒子を互いに結合させて物体を形成するバインダーを含む粒状構造材料から作られた焼結物体は、粒子をコーティングするバインダーの存在によって焼結プロセスが妨害され、バインダーを含まない等価な、純粋な粒状構造材料を焼結することによって形成される部品と比較して、硬度、圧縮強度及び引張り強度等の有利な機械的特性に低下をもたらす可能性がある。
【０００７】
従って、このような技術によって製造される物体の機械的特性を改善することができる方法及び装置を提供する必要がある。
【発明の概要】
【０００８】
本開示の第１の態様によれば、物体を製造するための加法式の製造方法が提供される。本方法は、粒状金属構造材料の連続層を堆積させるステップを含む。この方法は、各層の第１の領域を選択的に結合して、未結合のままである第２の領域を取り囲む第１の領域にバインダーを堆積させることにより、物体の外部を規定する構造材料の結合シェルを形成するステップを含む。この方法は、シェル及び囲まれた未結合構造材料を、シェルの外側に残る構造材料からを分離するステップを含む。
【０００９】
一実装形態では、シェルによって囲まれた体積の少なくとも５０％、少なくとも６０％、少なくとも７０％、少なくとも８０％、少なくとも９０％、又は少なくとも９５％が、製造された物体において未結合である。
【００１０】
一実装形態では、シェルは、連続しており、物体の外面を実質的に又は完全に規定する。
【００１１】
一実装形態では、この方法は、シェル及び囲まれた構造材料が、シェルの外側に残る構造材料から分離された後に、構造材料の融点より下の第１の温度で行われる脱脂プロセスで構造材料の結合領域を脱脂するステップを含む。
【００１２】
一実装形態では、第１の温度は、構造材料の融点の９０％以下であり、８０％以下であり、７０％以下であり、又は６０％以下である。
【００１３】
一実装形態では、この方法は、シェル及び囲まれた構造材料が一緒に焼結され物体を形成する焼結プロセスにおいて、シェル及び囲まれた構造材料を第１温度より高い第２温度まで昇温させるステップをさらに含む。
【００１４】
一実装形態では、第２の温度は、構造材料の融点の９０％以下、８０％以下、又は７０％以下である。
【００１５】
一実装形態では、シェル及び囲まれた構造材料が一緒に焼結される第２の温度までシェル及び囲まれた構造材料を昇温させることは、脱脂プロセスにおいて構造材料の結合領域を脱脂した後に生じる。
【００１６】
一実装形態では、脱脂プロセスは、空気、還元性雰囲気、酸化性雰囲気、不活性雰囲気、又は触媒雰囲気のうちの１つで、及び／又は８００ｍｂａｒ未満の圧力で行われる。
【００１７】
一実装形態では、この方法はバインダーを硬化させるステップを含む。
【００１８】
一実装形態では、金属は、純金属又は合金から選択され、純金属又は合金は、質量５０％超、６０％超、７０％超、又は８０％超の鉄、チタン、金、銅、銀、又はニッケルである。
【００１９】
一実装形態では、金属は、純金属又は合金から選択され、純金属又は合金は、六方最密充填結晶構造を有する。
【００２０】
一実装形態では、バインダーは、空気硬化性、熱硬化性、又はＵＶ硬化性である。
【００２１】
一実装形態では、シェルは、２ｍｍ未満、１ｍｍ未満、０．５ｍｍ未満、０．２５ｍｍ未満、又は０．１２５ｍｍ未満の厚さを有する。
【００２２】
本開示の第２の態様によれば、第１の態様の方法に従って製造される物体が提供される。
【００２３】
本開示の第３の態様によれば、オブジェクトデータを処理する方法が提供される。本方法は、製造される物体を表すオブジェクトデータを取得するステップを含む。この方法は、製造される物体の表面部分を特定するステップを含む。この方法は、特定された表面部分に基づいてシェルデータを生成するステップを含み、シェルデータは、特定された表面部分から内向きに延びる、製造される物体のシェル部分を表す。この方法は、生成されたシェルデータを出力するステップを含む。
【００２４】
本開示の第４の態様によれば、実行されると、データプロセッサに第３の態様による方法を実行させるように構成されたプログラム命令を伝送するデータキャリアが提供される。
【００２５】
本開示の第５の態様によれば、オブジェクトデータプロセッサが提供される。オブジェクトデータプロセッサは、製造される物体を表すオブジェクトデータを取得するように動作可能なオブジェクトデータ取得ユニットを含む。オブジェクトデータプロセッサは、製造される物体の表面部分を特定するように動作可能な表面部分特定ユニットを含む。オブジェクトデータプロセッサは、特定された表面部分に基づいてシェルデータを生成するように動作可能なシェルデータ生成ユニットを含み、シェルデータは、特定された表面部分から内向きに延びる、製造される物体のシェル部分を表す。オブジェクトデータプロセッサは、生成されたシェルデータを出力するシェルデータ出力ユニットを含む。
【００２６】
本開示の第６の態様によれば、物体を製造するための加法式の製造方法が提供される。本方法は、構造材料の連続層を堆積させるステップを含む。この方法は、各層の第１領域を選択的に結合して、物体の外面を規定する、構造材料の結合シェルを形成するステップを含む。この方法は、各層の第２の領域を選択的に結合して、シェルに接触し、外力に対してシェルを内部で支持するように機能する支持部分を形成するステップを含む。
【００２７】
一実装態様では、第１の領域と第２の領域との間に延びる各層の領域は、実質的に未結合のままである。
【００２８】
一実装形態では、シェルは連続しており、物体の外面を実質的に又は完全に規定する。
【００２９】
一実装形態では、第１の領域は、局所的焼結、局所的溶融、液体バインダーの堆積、又は局所的光重合から選択される方法によって結合される。
【００３０】
一実装形態では、第２の領域は、局所的焼結、局所的溶融、液体バインダーの堆積、又は局所的光重合から選択される方法によって結合される。
【００３１】
一実装形態では、第１の領域及び第２の領域は、共通の結合方法によって結合される。
【００３２】
一実装形態では、第１の領域及び第２の領域は、それぞれ異なる結合方法によって結合される。
【００３３】
一実施形態では、第１の領域及び第２の領域は、第１の領域が、第２の領域よりも相対的に強く結合するように結合される。
【００３４】
一実装形態では、第１の領域は、第２の領域よりも単位層面積当たりより大きな体積の液体バインダーで結合される。
【００３５】
一実装形態では、支持部分は、シェルを横切ってシェル内に延びる柱の形態の結合材料を有する。
【００３６】
一実装形態では、支持部分は、シェルを横切ってシェル内に延びる３次元メッシュの形態の結合材料を有する。
【００３７】
一実装形態では、メッシュは、規則的な繰り返し単位構造を含む。
【００３８】
一実装形態では、メッシュは、不規則な構造を含む。
【００３９】
一実装形態では、この方法は、シェル及び囲まれた構造材料を、シェルの外側に残る構造材料から分離するステップをさらに含む。
【００４０】
一実装形態では、この方法は、シェル及び囲まれた構造材料が一緒に焼結され物体を形成する第１の温度まで、シェル及び囲まれた構造材料を昇温させるステップをさらに含む。
【００４１】
一実装形態では、この方法は、シェル及び囲まれた構造材料がシェルの外側に残る構造材料から分離された後であって、シェル及び囲まれた構造材料が第１の温度まで昇温される前に、第１の温度よりも低い第２の温度で行われる脱脂工程において構造材料の結合領域を脱脂するステップをさらに含む。
【００４２】
本開示の第７の態様によれば、オブジェクトデータを処理する方法が提供される。本方法は、製造される物体を表すオブジェクトデータを取得するステップを含む。この方法は、製造される物体の表面部分を特定するステップを含む。この方法は、特定された表面部分に基づいてシェルデータを生成するステップを含み、シェルデータは、特定された表面部分から内向きに延びる、製造される物体のシェル部分を表す。この方法は、特定された表面データに基づいて支持部分データを生成するステップを含み、支持部分データは、シェルに接触し、外力に対してシェルを内部で支持するように機能する支持部分を表す。この方法は、支持部分データとシェルデータとを組み合わせて、シェル及びシェル内に配置された支持部分を表す結合データを取得するステップを含む。この方法は、結合データを出力するステップを含む。
【００４３】
本開示の第８の態様によれば、実行されると、データプロセッサに第７の態様による方法を実行させるように構成されたプログラム命令を伝送するデータキャリアが提供される。
【００４４】
本開示の第９の態様によれば、オブジェクトデータプロセッサが提供される。オブジェクトデータプロセッサは、製造される物体を表すオブジェクトデータを取得するように動作可能なオブジェクトデータ取得ユニットを含む。オブジェクトデータプロセッサは、製造される物体の表面部分を特定するように動作可能な表面部分特定ユニットを含む。オブジェクトデータプロセッサは、特定された表面部分に基づいてシェルデータを生成するように動作可能なシェルデータ生成ユニットを含み、シェルデータは、特定された表面部分から内向きに延びる、製造される物体のシェル部分を表す。オブジェクトデータプロセッサは、特定された表面データに基づいて支持部分データを生成するように動作可能な支持部分データ生成ユニットを含み、支持部分データは、シェルに接触し、外力に対してシェルを内部で支持する支持部分を表す。オブジェクトデータプロセッサは、支持部分データとシェルデータとを組み合わせて、シェルと、シェル内に配置された支持部分とを表す結合データを取得するように動作可能な結合ユニットを含む。オブジェクトデータプロセッサは、結合されたシェルデータを出力する結合データ出力ユニットを含む。
【００４５】
本開示の第１０の態様によれば、第６の態様による方法によって製造された物体が提供される。
【図面の簡単な説明】
【００４６】
【図１】加法式の製造プロセスにおけるステップを表す図である。
【図２】加法式の製造プロセスにおけるステップを表す図である。
【図３】加法式の製造プロセスにおけるステップを表す図である。
【図４】加法式の製造プロセスにおけるステップを表す図である。
【図５】加法式の製造プロセスにおけるステップを表す図である。
【図６】加法式の製造プロセスにおけるステップを表す図である。
【図７】加法式の製造プロセスのフローチャートを示す図である。
【図８】加法式の製造プロセスにおいて堆積され、選択的に結合された１つの層を表す図である。
【図９】開示された加法式の製造プロセスにより製造された物体を表す図であり、この物体を分割して、その内部を明らかにする。
【図１０Ａ】本開示による方法により形成される物体の微細構造を表す図である。
【図１０Ｂ】比較方法によって形成された物体の微細構造を示す図である。
【図１１】図９に示された物体と比較される製造される物体を表す図であり、図１１に示される物体は、別の内部構造構成を有する。
【図１２】本開示によるデータ処理方法を表すフローチャートを示す図である。
【図１３】本開示によるオブジェクトデータを処理するための装置を表す図である。
【図１４】本開示によるオブジェクトデータを処理する別の方法を表す図である。
【図１５】本開示の別の態様によるオブジェクトデータを処理するための装置を表す図である。
【発明を実施するための形態】
【００４７】
本開示をより良く理解し、どの様に本実装形態を実施することができるかを示すために、単なる例として、添付図面について参照を行う。
図１は、本開示の概念を実施に移すことができる製造装置を示す。図１の装置１０は、上面１１ａを含むテーブル１１を有する。ここで、上面１１ａは平面である。テーブル１１の表面１１ａには、凹状ウェル１２が設けられており、そのウェルの側面は、テーブルの表面１１ａから垂直方向に延びる側壁１１ｂによって規定される。支持プレート１３が、ウェル１２内に配置され、ウェルの表面に一致するテーブルの平面（ＸＹ平面）内にある所定範囲を有する。支持プレート１３は、平坦な上面１３ａも含み、ウェルの深さがテーブル１１の表面１１ａに対して垂直な方向（Ｚ方向）となるようにウェル１２内で移動可能に構成され、それによってテーブル１１の表面１１ａと支持プレート１３の表面１３ａとの間で、ウェルの深さが可変となる。例えば、支持プレート１３は、装置の制御ユニット（図示せず）からの命令に従って支持プレート１３を昇降させるピストン１４によって移動可能にしてもよい。
【００４８】
図１は断面図（ＸＺ平面内の断面）で描かれているが、ウェル、テーブル、及びプレートは、全てページ内の方向（Ｙ方向）に延びている。例えば、ウェル１２、従って支持プレート１３は、矩形、正方形、円形、楕円形であってもよく、又はテーブル１１の表面１１ａに対して垂直な方向で視たときに、すなわちウェル内を視たときに、他のいくつかの形状を有してもよい。
【００４９】
勿論、テーブル１１の表面は、平面として開示されているが、表面は、湾曲又は傾斜していてもよく、ある構成ではウェルから上向き又は下向きにわずかに傾斜していてもよい。
【００５０】
テーブル１１の表面の上方には、プリントヘッド１５が、少なくともＸ方向に並進するように構成される。例えば、Ｘ方向に延びるレール１６を設けてもよく、このレール１６に沿って、例えばプーリ、ラック及びピニオン駆動、又はウォームスクリュー駆動によってプリントヘッド１５を並進させるように構成することができる。プリントヘッド１５は、装置の制御ユニットの制御下で移動可能にすることができる。ここでは、プリントヘッド１５は、２つの分配要素を含み、その分配要素は、プリントヘッド１５がウェル１２を横切る際に粒状構造材料をウェル１２内に堆積させるように構成された構造材料堆積ユニット１５ａと、プリントヘッド１５がウェル１２を横切る際に、液体バインダー等のバインダーをウェル１２内の選択された位置に分配して、前に堆積された粒状構造材料の部分を一緒に結合するように構成されたバインダー堆積ユニット１５ｂと、である。
【００５１】
構造材料堆積ユニット１５ａ及びバインダー堆積ユニット１５ｂのそれぞれは、それぞれがプリントヘッド１５の一部として提供される適切な材料リザーバに結合され、又は装置１０の別の部分に配置され、又は外部に設けられ得る。
【００５２】
プリントヘッド１５は、ウェル１２を横切って一方向（Ｘ方向）に、順／逆方向にのみ並進するように構成してもよく、又はある角度の別の方向、例えば第１の方向に対して垂直方向（Ｙ方向）に並進するように構成してもよい。
【００５３】
この構成では、プリントヘッド１５は、ウェル１２の上方で一方向（Ｘ方向）にのみ移動するように構成される。構造材料堆積ユニット１５ａが、ウェル１２の全幅に亘って、プリントヘッド１５の並進方向と直交する方向（Ｙ方向）に粒状構造材料を堆積させるために、構造材料堆積ユニット１５ａは、プリントヘッド１５の移動方向と直交する方向（Ｙ方向）に、ウェル１２の最大幅方向と同じかそれ以上の広がりを有することができ、又はウェルの幅に亘って均一な層の粉末を堆積させるために、制御ユニットの制御下で構造材料を分配することができる１つ又は複数の構造材料堆積位置を提供することができる。例えば、構造材料堆積ユニット１５ａは、ウェル１２の全幅に亘って延びるスリットの形状の単一の大きな分配オリフィスを有してもよく、又ウェル１２の幅に亘ってアレイ状に配列された、いくつかのより小さな分配オリフィスを設けてもよく、この小さな分配オリフィスは、ウェル内に均一な層の粉末を堆積させるように十分に近接して配置される。
【００５４】
このような構成により、プリントヘッド１５がレール１６に沿ってウェル１２を横切る際に、粉末の実質的に均一な層がウェル内に分配され、その厚さは、粒状構造材料が構造材料堆積ユニット１５ａから分配される速度によって、及びプリントヘッド１５がウェル１２を横切る速度によって決定される。
【００５５】
プリントヘッド１５には、ドクターブレードやスムージングローラー等の平滑化装置を設けてもよい。この平滑化装置は、構造材料堆積ユニット１５ａから構造材料を分配する間に、プリントヘッド１５が移動する順方向（Ｘ方向）に対して構造材料堆積ユニット１５ａの背後に配置され、その移動中に堆積される構造材料の層の深さのあらゆる不規則性を滑らかにする。平滑化ユニットは、プリントヘッド１５に対して格納可能であってもよく、或いはテーブル１１の表面１１ａに対する、又は構造材料堆積ユニット１５ａの１つ又は複数の分配オリフィスの高さに対する高さに固定してもよい。
【００５６】
バインダー堆積ユニット１５ｂは、構造材料堆積ユニット１５ａから構造材料を堆積させる間に、プリントヘッド１５が移動する移動方向に対して構造材料堆積ユニット１５ａの背後に配置される。バインダー堆積ユニット１５ｂは、前に堆積された構造材料の部分を互いにに結合して、堆積層内に接合領域を形成するために、ウェル１２内の様々な位置にバインダーを選択的に堆積するように構成される。
【００５７】
本構成において、バインダー堆積ユニット１５ｂは、装置の制御ユニットからのコマンドに応じてバインダーの液滴を噴射するように構成されたインクジェット式のプリントヘッドである。バインダー堆積ユニット１５ｂは、ウェル１２の幅方向に亘って所定の間隔で延びるオリフィスのセットを提供することができ、その各オリフィスは、プリントヘッド１５がレール１６に沿ってウェル１２を横切る際に、堆積層を横切る異なる位置にバインダーを選択的に堆積させるように、個別に制御可能である。別の構成では、バインダー堆積ユニット１５ｂは、バインダーを噴射することができる１つ又はより少数のオリフィスを有するだけでよく、ウェル１２を横切るプリントヘッド１５の移動方向に対して直交する方向にプリントヘッド１５を横切って並進するように構成することができる。第１の構成では、バインダーが堆積される位置は、バインダー堆積させるために活性化されるオリフィス及びウェル１２を横切るプリントヘッド１５の位置によって決定され、第２の構成では、ウェル１２の幅方向を横切るバインダー堆積ユニット１５ｂの位置は、バインダーが堆積される位置も決定する。
【００５８】
いくつかの構成では、プリントヘッド１５は、構造材料の層が堆積されるウェル１２を横切る初期位置から第１のパスを形成し、続いて初期位置に戻り、次にバインダーが前に堆積された層の上に堆積される同じ方向に第２のパスを形成する。別の構成では、構造材料は、構造材料堆積ユニット１５ａから堆積され、バインダーは、層全体が堆積される前に、同じパスでバインダー堆積ユニット１５ｂから選択的に堆積される。これらの２つの構成の後者は、以下で採用されるが、前者は、代替実装形態である。
【００５９】
例えば、バインダー堆積ユニット１５ｂによって堆積されたバインダーが特定の硬化処理を必要としない場合に、例えば、バインダーが空気と接触して硬化する場合に、又はバインダーが、共に反応して硬化する２液同時の又は後で噴射される成分の組合せによって形成される場合に、追加の硬化ユニットは必要ない。もっとも、バインダーは、例えば、放射線硬化型であってもよく、例えば紫外線を照射してバインダーを硬化及び硬質化させる必要があり得る。このような構成において、プリントヘッド１５は、バインダーを堆積させるときにプリントヘッド１５が移動する順方向にそのバインダー堆積ユニットの背後に配置された硬化ユニットを有してもよく、それによってバインダー堆積ユニット１５ｂによって堆積されたバインダーが、硬化ユニットからのＵＶ光を当てることによって硬化する。なお、本構成では、使用する際に硬化ユニットを必要としないバインダーを想定しているため、硬化ユニットは示されないものとする。
【００６０】
さらに可能な構成では、バインダーは熱硬化性であってもよく、プリント装置は、バインダーを焼いて硬化させるためにウェルの温度を昇温させるように構成することができる。
【００６１】
プリントヘッドの移動、構造材料堆積ユニットの起動、及びバインダー堆積ユニットの起動及び制御は、全て、装置の制御ユニットによって個別に制御することができ、それによってプリントヘッドがウェル１２を横切る際に、均一な層の粉末を堆積することができ、その層の選択された領域を互いに結合して層の結合領域を形成することができる。
【００６２】
一般に、層の厚さは、バインダー堆積ユニット１５ｂによって噴射されたバインダーが層の全厚さに染み込む（従って層の全厚さを一緒に結合する）だけでなく、層の結合部分を下層の結合部分と結合させるのに十分なように下の層まで染み込むように制御される。制御ユニットは、より厚い層が堆積される場合に、堆積層の面積当たりに堆積されるバインダーの量を増大させ、より薄い層が堆積される場合に、その量を減らすことができる。
【００６３】
図２に示される構成では、支持プレート１３は、少なくとも堆積される構造材料の１層の厚さだけ表面１１ａから下降している。図２に示される位置から、プリントヘッド１５は、ウェル１２を横切って、構造材料堆積ユニット１５ａから構造材料の層を堆積させる一方で、堆積層の部分をバインダー堆積ユニット１５ｂから堆積されたバインダーと結合させる。これにより、図３に示される構成となり、この構成では、選択的に互いに結合された部分を有する構造材料の層７が、支持プレート１３の上面１３ａ上でウェル１２内に配置され、プリントヘッド１５が、図２に示される開始位置とは反対側のウェルにある。図３に示される位置から、プリントヘッド１５は、図２に示される開始位置に戻り、支持プレート１３は、図４に示されるように別の層の厚さだけさらに下降する。その後、プリント層は、第１の層と同じ厚さを有してもよく、又は異なる厚さを有してもよい。本構成では、簡単のため、全ての層が同じ厚さを有すると想定する。
【００６４】
図４に示される構成から、図５に示されるように、プリントヘッド１５の更なるパスが、図２から図３の移行に関して説明したように、ウェル１２の上層７に更なる層８を堆積させるように、ウェル１２を横切って形成される。層８の部分は互いに接合され、バインダーは、層８の接合部分を直下の層７の接合部分に接合するように、層８に十分に染み込む。図４から図５への移行のプロセスは、次に、所望の数の層について繰り返され、層の数及び厚さ並びにバインダーが堆積される各層上の位置が、製造される物体の設計に従って制御される。最終的に、最終層が印刷され、オプションで、バインダーを硬化させるためのベーキングプロセス後に、印刷された物体がウェル１２から除去され、結果として図６に示される構成が得られる。この構成から、支持プレート１３をピストン１４によって持ち上げて、図１に示される構成を実現することができ、再び、１から印刷を開始することができる。
【００６５】
製造装置１０の制御、具体的には、バインダーが堆積される各層上の少なくとも位置に関する制御は、製造される物体を規定する所定の組の製造指示に従って制御ユニット（図示せず）によって行われる。典型的には、図１に示される装置の場合に、製造指示は、製造される物体を通る一連の連続するスライスを規定し、各スライスは、一緒に堆積すべき単一の層を表し、バインダーを堆積すべき、従って層を構成する粒子を一緒に接合すべきである各層上の位置に関する情報を表す。このような情報は、例えば、一連のＸＹ平面上の堆積ベクトルのセットとして、或いは順次ＸＹ平面のピクセル画像のセットとして提供することができる。
【００６６】
いくつかの構成では、制御ユニットは、オブジェクト規定情報を他のフォーマットで受け取り、オブジェクトデータを一連の層を規定するデータに適切に処理することによって、そのようなデータによって規定される物体を生成するよう装置１０を制御するように構成することができる。例えば、物体は、物体を、互いに結合される物体の領域を取り囲む面の集合として、幾何学的プリミティブ（primitives）の集合から形成された複合構造として、又は３Ｄラスタグリッド上のボクセルデータとして規定するＣＡＤデータによって規定することができる。そのような表現を処理するために、制御ユニットは、オブジェクトデータによって表される製造される物体を一連の平面又はスライスに分割し、次に、製造される物体を形成するためにバインダーを堆積すべき各平面又はスライス上の位置を決定し得る。
【００６７】
図１〜図６に示され、製造装置によって実施される製造プロセスは、図７に示されるように、より大きな製造プロセスの一部であり得る。図７に示されるプロセスでは、図１〜図６に示される印刷プロセスは、ステップＳ２として表される。印刷プロセスに先立って、印刷プロセスで使用される粒状構造材料は、調製ステップで調製してもよく、例えば、表面の不純物を除去するために洗浄してもよく、又は塗布されるバインダーとの良好な結合を形成するように、表面を活性化する表面処理を行ってもよい。そのような調製プロセスが、図７のステップＳ１に示される。
【００６８】
印刷プロセスに続いて、印刷プロセスの間にバインダーの硬化が生じない場合に、バインダーは、例えば、ステップＳ３において物体を硬化温度に加熱することによって硬化され得る。このようなステップは、製造装置のウェル内又は他の場所で行うことができる。次に、物体を、洗浄して、例えば液体又はガスジェット及び／又は振動を使用して過剰な未結合（unbinding）粉末を物体の外面から除去して、ステップＳ４で過剰な構造材料を除去することができる。
【００６９】
次に、ステップＳ５に示されるように、バインダーを蒸発又は分解させるために、物体の温度を上昇させ及び／又は適切な雰囲気を適用する脱脂（debinding）ステップを行うことができる。例えば、バインダー又は粉末に依存して、脱脂は、焼結温度より低い高温で起こり得るか、又は室温で起こり得る。例えば、脱脂温度は、構造材料の融点の９０％以下、８０％以下、７０％以下、又は６０％以下であってもよい。脱脂は、例えば、空気雰囲気、８００ｍｂａｒ未満等の低真空、１ｍｂａｒ未満等の中程度の真空、又は０．００１ｍｂａｒ未満等の高真空下で、触媒雰囲気等の反応性雰囲気、酸化性雰囲気又は還元性雰囲気、又は窒素又はアルゴン等の不活性雰囲気下で行うことができる。酸化性雰囲気は酸素ガスを含むことができる。触媒雰囲気は硝酸を含むことができる。還元性雰囲気は水素ガスを含むことができる。脱脂条件の選択は、使用されるバインダー及び構造材料の組成に依存し、当業者は直接的な実験によって最適化することができる。
【００７０】
最後に、ステップＳ６において、物体は、高温に加熱され、ステップＳ６で、粒状構造材料が互いに焼結するように、その温度に維持され得る。ステップＳ５及びＳ６は、同じ位置、例えば熱処理チャンバ内、又は他の場所で実施してもよい。焼結温度は、構造材料の融点の９０％以下、８０％以下、又は７０％以下であってもよい。
【００７１】
本開示による構成では、最終製品において領域全体を固化するように結合するのではなく、このような領域を取り囲むシェルが堆積され、領域の内部は実質的に結合されないままである。
【００７２】
従来の手法では、円筒状又は球状の物体は、各層上に互いに結合される円形領域を有する一連の層を順次堆積させることによって製造され、それによって積み重ねられ、層の間で互いに結合された各層の結合部分は、円筒形又は球状の物体を形成する。そのような層７の１つを平面図で示す図８を参照すると、円形の境界線７ａ内に位置する円形領域７ｂが互いに結合される。しかしながら、本発明者らは、このような手法を採用することにより、図７の脱脂ステップＳ５等の脱脂ステップを用いても、製造される物体の内部に存在するバインダーが、物体の表面から遠く離れているため、物体の外表面から除去する（exfiltrate）ことが困難である、また、脱脂工程がバインダーを分解するステップを含む場合に、バインダーの分解生成物を除去することが困難であることを考慮した。特定の理論によって束縛されることを望まないが、残りのバインダー又は焼結ステップの前に製造された物体の内部に残るバインダーの分解生成物は、焼結プロセスの間に構造材料の粒子の表面同士の間の相互作用を阻害する可能性があり、こうして製造された物体に脆弱部を生じさせる可能性がある。
【００７３】
従って、本開示によれば、印刷される物体の内部に関連する各層上の全ての位置にバインダーを塗布するのではなく、本開示の構成は、少なくとも製造される物体の表面から内向きに延びるシェル領域に、未結合粉末を実質的に封入するバインダーを塗布する。例えば、シェルによって囲まれた体積の少なくとも５０％、少なくとも６０％、少なくとも７０％、少なくとも８０％、少なくとも９０％、又は少なくとも９５％が、製造される物体において未結合であってもよい。
【００７４】
各層に関して、これは、図８に示されるように、外面７ａの内部７ｂ全体を結合するのではなく、外面７ａから内面７ｃに延びる比較的薄い境界領域のみを結合するのみによって達成され、それによって、実質的に未結合粉末が物体の意図した内部を形成する。球又は円筒を製造する場合に、図８によれば、シェルの外面７ａと内面７ｃとの間に規定された結合領域７ｄは、環７ｄを形成することができる。しかしながら、他の形状が印刷される場合に、結合境界領域７ｄは、別の適切な形状を有することができる。場合によっては、境界領域７ｄは、最大厚さと最小厚さとを有してもよく、又は例えば、物体の外面７ａに垂直に延びる実質的に均一な厚さを有してもよい。例えば、シェルは、２ｍｍ未満、１ｍｍ未満、０．５ｍｍ未満、０．２５ｍｍ未満、又は０．１２５ｍｍ未満の厚さを有してもよい。
【００７５】
図８に示されるような構成を採用することにより、図１〜図６に示されるプロセスが完了すると、結果として、物体の内部に未結合粉末を取り囲む結合外部シェルを有する物体が得られる。シェルの厚さは、物体に十分な強度を与え、物体が最終的な焼結プロセスによって最終的な製造強度が付与される前に、ハンドリング及び洗浄を可能にするように適切に調整してもよい。
【００７６】
本開示による図１〜図６に示されるプロセスの結果は、図９に示されており、物体が形成された層７、８のうちの１つの平面内で切断されたかのように示されているように製造される物体２０は、物体の外面２０ａとシェルの内面２０ｃとの間に延びる外部シェル部分２０ｄを有するように確認することができ、シェル２０ｄの内側に、実質的な未結合粉末が領域２０ｂに存在する。図７に関連して説明したような物体を脱脂及び焼結すること、又は脱脂プロセスを行わずに物体を焼結することは、特にバインダーが与えられていない物体の内部において非常に強い焼結結合が得られる。従って、バインダーが物体の全ての最終的な固化部分に存在する物体と比較して、大幅に改善された機械的特性が実現され得る。
【００７７】
焼結する前に物体を洗浄してハンドリングできるようにするために、シェル２０ｄは実質的に連続している、すなわちその内部に孔が形成されないことが好ましい。しかしながら、あるクラスの粉末について、メッシュタイプのシェルに小さな穴を設けることが許容され、製造中の粉末の充填は、内部の未結合領域の粉末がハンドリング中に孔を通って落ちるのを防ぐのに十分なようにされる。
【００７８】
本開示の概念が有利な用途を有する構造材料の１つのクラスは、質量で５０％超、６０％超、７０％超、又は８０％超の鉄、チタン、金、銅、銀、又はニッケルを有する純金属又は合金である。
【００７９】
本開示の概念が有利な用途を有する構造材料の１つのクラスは、六方最密充填結晶構造を有する純金属又は合金である。
【００８０】
実験的な研究により、本開示による製造される物体は、従来技術の手法と比較して大幅に改善されることが確認された。例えば、図１０Ａ及び１０Ｂは、このような実験の比較結果を示す。
【００８１】
３１６Ｌ鋼の粉末を空気硬化性バインダーで結合することによって２つの立方体部品を製造した。先行技術によるプロセスでは、製造プロセス中に立方体の構造全体がバインダーで結合された。本開示による実施例では、厚さ１ｍｍの立方体シェルを印刷して、実質的な未結合粉末を取り囲んだ。粒子サイズは約１５μｍであり、印刷後、両方の構造体を空気中で、３５０℃で脱脂処理し、１３７０℃で焼結した。
【００８２】
焼結後の両方の構造体の中心からサンプルを採取した。
【００８３】
図１０Ａは、本開示によるプロセスで得られた構造の顕微鏡写真を示す。図１０Ｂは、バインダーが印刷後に物体全体に染み込む（infuse）プロセスによって得られた微細構造を示す。図１０Ａは、図１０Ｂと比較すると、孔サイズが大幅に小さくなっていることを明確に確認することができ、これは静的及び動的強度の両方において実験的に観察された改善と一致する。また、密度は、図１０Ｂの状態と比較して、図１０Ａでは大きくなる。それぞれの場合における微細構造の測定に続いて、図１０Ａに示されるサンプルに由来する物体は、相対密度が９９．７％であったのに対し、図１０Ｂに示されるサンプルに由来する物体は、相対密度が９７．９％であった。
【００８４】
同様のプロセスを、不活性アルゴン雰囲気中でＴｉ６Ａｌ４Ｖの脱脂を行い、１３５０℃で焼結を行った以外は、全てのパラメータを同じに保った状態でＴｉ６Ａｌ４Ｖの粉末を用いて同様のプロセスを行ったところ、同様の結果が得られ、構造全体に亘ってバインダーを染み込ませて製造された部品が９１％の相対密度であるが、シェル領域のみにバインダーを提供することによって製造された部品は９９．７％の相対密度を達成した。
【００８５】
従って、本開示に記載の手法及び概念を採用することによって、有利な効果が得られることが理解できる。
【００８６】
大きな部品については、例えば厚さ２ｍｍを超える比較的厚いシェルでさえも、例えば、物体の重量及び／又は質量のために、物体のハンドリング中に、焼結される前に印刷された物体の構造を保持するには不十分であることが理解される。それゆえ、図８及び図９を参照して開示されたようにシェルが印刷される更なる手法を採用してもよいが、シェルは、シェルの内部を横切って延び、バインダーで結合された領域によって形成される支持部分によって内部で支持される。これは、例えば、図８に示される境界領域７ｄの内面７ｃの一方の側からシェルの内側の点までさらに延びる支持部分を含むことによって達成することができる。得られた内部構造を図９との比較のために図１１に示す。物体３０が、外面３０ａ、及びシェル３０ｃの内面で終了し、未結合領域３０ｂを取り囲むシェル領域３０ｄを有しており、この物体３０は、シェルに内部支持を提供するように、シェルを横切る内部支持構造３０ｅも表す。
【００８７】
図１１では、内部支持体が円柱ストラットとして示されている。しかしながら、支持部分がメッシュの形態の結合材料を形成する構成を含む他の構成も可能であり、そのメッシュの形態は、シェルを横切ってシェル内に延びる３次元メッシュであってもよい。このような構成では、メッシュは、規則的な繰り返し単位構造、例えば結晶又は細胞構造を含むことができる一方、他の構成では、支持構造は、繊維構造等の不規則構造を含むことができる。
【００８８】
図１１に示される構成を採用することにより、シェルは外力に対して強化されるが、シェル内で及び内部支持構造同士の間に延びる未結合材料の領域によって、支持構造のバインダーが少なくとも部分的に外部に除去されることを可能にする。従って、図９の構造に関連する利点は、少なくとも部分的に得ることができるが、ハンドリング又はそれ自体の重量又は質量による変形又は損傷に対して焼結前の物体の構造を改善する。
【００８９】
いくつかの構成では、図１に示されるバインダー堆積ユニット１５ｂは、２つの異なるタイプのバインダーを堆積させるように適合することができ、図１１に示される支持構造３０ｅは、シェル３０ｄに使用されるバインダーとは異なるバインダーから形成することができる。例えば、支持構造に使用されるバインダーは、シェル３０ｄに使用されるバインダーよりも粒状構造媒体の粒子同士の間に弱い結合を提供し得るが、シェル３０ｄに使用されるバインダーよりも分解及び／又は除去し易い。いくつかの状況では、バインダーの量は、シェルと支持構造との間の単位層面積毎に変化してもよく、それによって支持構造は、シェルよりも単位構造体積当たり比較的少量の液体バインダーを有してもよい。
【００９０】
いくつかの構成では、液体バインダーの塗布ではなく、レーザエネルギーの適用による局所的焼結、熱の適用による局所的溶融、又は局所的光重合等を含む代替技術によって、支持構造３０ｅを形成する構造材料を少なくとも結合することが可能であり得る。あるいはまた、シェルは、液体バインダー以外の方法によって結合してもよいが、ストラット３０ｅは、液体バインダーの塗布によって結合してもよい。
【００９１】
上記では、加法式の製造装置の適切な操作により、焼結されたときに改善された機械的特性を実現することができる物体をどの様に製造するかについての方法が記載されている。さらに、本明細書に開示される概念を使用して、製造される物体の形態を記述するオブジェクト規定データを変換することができ、それによってこのデータによって記述されたオブジェクト（物体）が従来の３Ｄプリント装置上で製造されるときに、有利な特性が達成され得る。
【００９２】
このようなオブジェクトデータの変換方法の一例を、図１２を参照して説明する。図１２は、製造される物体を３次元で記述するデータであるオブジェクトデータを変換するプロセスを示すフロー図であるが、このフロー図では同じ物体を表すデータを取得するが、従来の加法式の製造システムを用いて製造された場合に、焼結後に本開示に関連する向上した機械的特性を実現することができる。
【００９３】
図１２に示される第１のプロセスＤ１では、オブジェクトデータが取得される。このオブジェクトデータは、コンピュータ支援設計（ＣＡＤ）ソフトウェアの出力であってもよく、オブジェクトのソリッド部分を囲む一連の表面として、製造される物体を表すことができ、オブジェクト（物体）を所定の幾何学的プリミティブの集合として規定することができ、３Ｄ空間内のラスタグリッド上にオブジェクト（物体）を規定する１組のボクセルとしてオブジェクト（物体）を表現することができる。あるいはまた、オブジェクトデータは、３Ｄプリント装置を制御するために従来から使用されているように、オブジェクト（物体）を通る一連のスライスとして既に表現し、オブジェクトをレイヤーに分割してもよく、各レイヤーが互いに結合すべき規定された領域を有する。
【００９４】
図１２の方法では、製造される物体を表すオブジェクトデータは、物体表面を特定するために処理される。これは、様々な方法によって達成され、入力データが提供されるフォーマットに依存し得る。例えば、様々な幾何学的プリミティブの複合体として表されるオブジェクト（物体）の場合に、それらのプリミティブの表面が特定され、他のプリミティブに隣接する又は他のプリミティブ内にあるそれらプリミティブの表面が除去されて、オブジェクト（物体）の表面全体が規定される。一連の表面によって表されるオブジェクト（物体）の場合に、一連の表面は、オブジェクト（物体）の表面を規定するために使用され、表面は、オブジェクト（物体）のソリッド部分内に完全に位置するか、又はオブジェクト（物体）の表面から除かれる他の表面に隣接する。
【００９５】
バインダーと一緒に結合される領域が規定された一連のスライスとして規定されるオブジェクト（物体）の場合に、各スライスに対してエッジ検出アルゴリズムを実行して各領域のエッジを決定し、次に各領域のエッジをオブジェクト（物体）の表面に関連付けることができる。ボクセルに関して規定されたオブジェクト（物体）を用いて同様の手法をとることができ、あるいはまた、メッシュ・フィッティング手法を使用して有限要素メッシュをオブジェクト（物体）の外部表面に適合させ、オブジェクト（物体）の表面をこのようなメッシュとして規定することができる。物体表面の特定は正確であってもよく、任意の所望の精度に近似してもよい。物体の表面を特定することは、物体の表面を特定するために使用される技術と最も適合するオブジェクト（物体）の表現を達成するために、オブジェクトの表現同士の間の変換を含むことができる。
【００９６】
次に、プロセスＤ２で得られたオブジェクト表面データをプロセスＤ３で使用して、物体の表面から内向きに延び、特定の所定の特性を有するシェルを表すデータを生成する。例えば、最小厚さ又は最大厚さは、シェルに起因してもよく、又はシェルは、物体表面に垂直な方向に示される均一な厚さを有してもよい。シェルを規定するための他の手法は、シェルの特定の特性を実現するように、オブジェクト（物体）内に１つ又は複数の球、立方体又は他の幾何学的プリミティブを規定すること、及びそれらの幾何学的オブジェクト内にあるオブジェクト（物体）の部分を、オブジェクト（物体）を規定するデータから除去することを含むことができる。
【００９７】
次に、シェルを表すデータは、プロセスＤ４において、前述したプロセスＤ１への入力に適していると示されたフォーマットのいずれかのような、適切なフォーマットでプロセスから出力される。いくつかの構成、特に、出力プロセスＤ４が加法式の製造装置を制御するために直接的に使用される構成では、出力は、物体の順次層を表す一連のピクセル画像として提供され、その画像では、シェルの部分を形成するピクセルが、オブジェクト（物体）の外側及びオブジェクト（物体）の未結合内部を表すピクセルから区別される。
【００９８】
図１２のプロセスは、図１３に示されるようにオブジェクトデータ処理装置１００で実施することができる。システム１００は、図１２の方法を実行するように構成されたデータ処理装置である。図１３では、装置１００は、一連の個別のモジュールによって表される。これらは、同じチップ上に統合されているか、別個のボード上に設けられているか、又はより大きなデータ処理システムの別個の部分に設けられているかに関係なく、ディスクリート・マイクロプロセッサ又はデータ処理ユニット等のハードウェアモジュールであってもよい。モジュールの代替形態は、当技術分野で知られているように、１つ又は複数のマイクロプロセッサ上で動作するソフトウェアモジュールとして提供してもよい。
【００９９】
装置１００は、データ記憶ユニットＳによって示されるデータソースからオブジェクトデータを読み取るように構成されたオブジェクトデータ取得ユニット１１０を有する。しかしながら、取得ユニット１１０は、例えばネットワークストアからオブジェクトデータを取得し、別のデータ処理ユニットからデータストリームを取得し、又は当技術分野で知られているように、例えば、レーザスキャナ又は他の物体計測システムから読み取られたオブジェクトデータを取得することができる。
【０１００】
取得ユニット１１０により取得されたオブジェクトデータは、表面特定ユニット１２０に送られる。表面特定ユニット１２０は、取得したオブジェクトデータで操作を行い、物体の表面を特定する。次に、物体の表面を表すデータが、表面特定ユニットからシェル生成ユニット１３０に送られ、そこで、物体の表面から内向きに起立するシェルを表すデータが生成される。次に、生成されたシェルデータは、出力ユニット１４０に渡され、そこで、データが適切にフォーマット化され出力される。図１３に示される実施例では、オブジェクトデータはネットワークＮに出力されるが、ローカルデータストア又はデータを処理することができる任意の他の装置に出力することもできる。１つの変形例では、出力されるオブジェクトデータを直接的に使用して、図１〜図６に関連して図示及び説明したように製造装置を制御することができる。
【０１０１】
先に図１１に関して図示し説明したように、結合シェルと内部支持部分とを有する物体を製造するためのオブジェクトデータ処理方法を検討することも可能である。このようなプロセスの一例が図１４に示されており、図１２を参照して図示し説明した同様のプロセスと共通の特徴を共有する。ただし、図１２に示されるようなシェルデータを生成するステップＤ３ではなく、図１４のプロセスは、それぞれシェルデータの生成、支持データの生成、及びデータの結合のステップＤ３．１、Ｄ３．２、及びＤ３．３を含む。シェルデータを生成するプロセスＤ３．１において、図１２のプロセスＤ３を参照して説明したものと同等のプロセスが実行される。次に、ステップＤ３．２において、所定のパラメータに従って適切な支持構造を表すデータが生成される。例えば、メッシュはシェルの内部を横切って生成してもよく、或いは、シェルの内部に適切な程度の支持を実現するために、支持柱をランダムに又はアルゴリズム的に配置してもよい。次に、プロセスＤ３．３において、シェルデータと支持データとを結合して、出力オブジェクトデータが提供される。いくつかの状況では、例えば物体の内部をボイドで埋めることによってステップＤ３．１及びＤ３．２を一緒に実施することが可能であり、次に、ボイドはそれらボイドがそれらの間の最小距離に達するまで拡大され、物体の外面との間で拡大される。
【０１０２】
図１３を参照して開示されるように、図１４のプロセスは、図１３に示されるデータ処理装置１００と同様のデータ処理装置１００で実施することができるが、このデータ処理装置１００は、シェルデータ生成ユニット１３０をシェルデータ生成ユニット１３１、支持データ生成ユニット１３２、及びデータ結合ユニット１３３に置き換えたものであり、これら各ユニットは、上述したようにそれぞれプロセスＤ３．１、Ｄ３．２、Ｄ３．３の機能を実行するように構成される。
【０１０３】
本開示の概念は、汎用コンピュータ上で実行するために、又は従来の製造装置の制御システム内で実行するために、ソフトウェアモジュールとして配布することも可能である。後者の場合に、特に、従来のオブジェクトデータは、装置のユーザによって提供してもよく、次に、本開示に従って、製造装置自体が、表面を特定し、シェル及びオプションで支持構造を生成し、物体を製造するように機能する。データ処理装置は、例えば、従来の製造装置の制御ユニットで実行されるハードウェアユニット又はソフトウェアとして、従来の製造装置の一部として提供してもよい。そのようなソフトウェアは、適切に構成されたプロセッサによって実行されると、プロセッサに本開示の概念に従って方法を実行させるソフトウェア命令の機械可読表現を含むデータキャリアとして配信することができる。
【０１０４】
言うまでもなく、上記の開示は純粋に例示とみなすべきであり、本開示は、様々な技術的要件を達成するために様々な要素の置換、変形、省略、又は追加によって広範な構成で具体化することができる。従って、添付の特許請求の範囲は、本開示の利点を提供することができる主題の特定の組合せを提供するとみなされる。
【図１】
0006722676.tif 000002
【図２】
0006722676.tif 000003
【図３】
0006722676.tif 000004
【図４】
0006722676.tif 000005
【図５】
0006722676.tif 000006
【図６】
0006722676.tif 000007
【図７】
0006722676.tif 000008
【図８】
0006722676.tif 000009
【図９】
0006722676.tif 000010
【図１０Ａ】
0006722676.tif 000011
【図１０Ｂ】
0006722676.tif 000012
【図１１】
0006722676.tif 000013
【図１２】
0006722676.tif 000014
【図１３】
0006722676.tif 000015
【図１４】
0006722676.tif 000016
【図１５】
0006722676.tif 000017